(57)【特許請求の範囲】
【請求項１】
有機溶剤中に均質に分散されているナノスケール金属粒子または分解性金属有機（ＭＯＤ）化合物（ａ）、ならびに有機溶剤中に均質に分散されている熱分解性有機ポリマー（ｂ）、
を含み、
前記ナノスケール金属粒子または分解性金属有機化合物（ａ）と前記熱分解性有機ポリマー（ｂ）の重量比が１：９から９：１であり、前記熱分解性有機ポリマーが、下記の一般式（Ｉ）で表される化学構造を有する高導電性インク組成物。
【化１】
0004653716.tif 000010
（式中、Ｒ1は、炭素原子が１〜８個のアルキル基、または炭素原子が３〜８個の芳香族基であり、Ｒ2およびＲ3はそれぞれ独立に、炭素原子が１〜８個のアルキル基、炭素原子が１〜８個のアルコキシド基、炭素原子が３〜８個のシクロアルキル基、炭素原子が３〜８個の芳香族基、またはアラルキル基である。ｎは１よりも大きい整数である。）
【請求項２】
前記ナノスケール金属粒子には、Ａｕ、Ａｇ、Ｃｕ、Ｆｅ、Ａｌ、ＰｄまたはＮｉが含まれる請求項１記載の高導電性インク組成物。
【請求項３】
前記分解性金属有機化合物には、有機官能基を有するＡｕ、Ａｇ、Ｃｕ、Ｆｅ、Ａｌ、ＰｄまたはＮｉの金属有機化合物が含まれる請求項１記載の高導電性インク組成物。
【請求項４】
前記有機官能基には、カルボキシル基、チオール基、アミノ基、スルホニル基、リン酸塩基またはイソシアノ基が含まれる請求項３記載の高導電性インク組成物。
【請求項５】
前記熱分解性有機ポリマーの重量平均分子量（Ｍｗ）が１０００〜３０００００ｇ／ｍｏｌである請求項１記載の高導電性インク組成物。
【請求項６】
触媒をさらに含む請求項１記載の高導電性インク組成物。
【請求項７】
前記触媒にはプロトン酸が含まれる請求項６記載の高導電性インク組成物。
【請求項８】
ポリマーまたは無機化合物を含む添加物をさらに含む請求項１記載の高導電性インク組成物。
【請求項９】
その粘度が２ｃＰよりも大きい請求項１記載の高導電性インク組成物。
【請求項１０】
有機溶剤中に均質に分散されているナノスケール金属粒子または分解性金属有機（ＭＯＤ）化合物（ａ）、ならびに有機溶剤中に均質に分散されている熱分解性有機ポリマー（ｂ）、を含み、前記ナノスケール金属粒子または分解性金属有機化合物（ａ）と前記熱分解性有機ポリマー（ｂ）の重量比が１：９から９：１である高導電性インク組成物を準備する工程と、基板の所定の領域上に前記高導電性インク組成物を形成する工程と、前記基板上の前記高導電性インク組成物を加熱形成して、金属導電パターンを形成する工程とを含み、
前記熱分解性有機ポリマーが、下記の一般式（Ｉ）で表される化学構造を有する金属導電パターンの作製方法。
【化２】
0004653716.tif 000011
（式中、Ｒ1は、炭素原子が１〜８個のアルキル基、または炭素原子が３〜８個の芳香族基であり、Ｒ2およびＲ3はそれぞれ独立に、炭素原子が１〜８個のアルキル基、炭素原子が１〜８個のアルコキシド基、炭素原子が３〜８個のシクロアルキル基、炭素原子が３〜８個の芳香族基、またはアラルキル基である。ｎは１よりも大きい整数である。）
【請求項１１】
前記基板上に前記高導電性インク組成物を形成する方式には、スクリーン印刷、スピンコーティングおよびインクジェット印刷が含まれる請求項１０記載の方法。
【発明の詳細な説明】
【技術分野】
【０００１】
本発明は高導電性インク組成物に関し、より詳細には高導電性を備える粘度制御可能なインク組成物に関するものである。
【背景技術】
【０００２】
集積回路または液晶ディスプレイに採用される半導体製造プロセスは、より優れたパフォーマンスの獲得を目的として、半導体素子のサイズの縮小化と回路の高密度化を実現する方向で発展している。そしてこうした要求を満たすため、導電線または電極となる金属導電パターンにも、より高い集積密度とより小さい線幅が求められている。
【０００３】
通常、金属導電パターンはフォトリソグラフィプロセスによって基板上に形成される。該フォトリソグラフィプロセスは次のような手順で行われる。先ず、化学気相成長法、プラズマ蒸着、またはスピンコーティングにより基板上に金属層を形成してから、該金属層上にフォトレジスト層を塗布し、続いて、マスクとＵＶ照射を利用して該フォトレジスト層を選択的に露光したのち、露光されたフォトレジスト層を現像液で現像してパターン化されたフォトレジスト層を得、最後に該パターン化されたフォトレジスト層をエッチングマスクとして用いて該金属層をエッチングすることにより、該基板上に金属導電パターンを形成する。
【０００４】
上記のようなフォトリソグラフィプロセスは複雑な工程が多数あり、かつ、高純度の化学物質、高価なフォトレジスト組成物およびエッチング剤を大量に使用する必要があるため、プロセスコストが高くつく上に、環境を汚染する。さらに、フォトリソグラフィプロセスにおける多くの工程は高温および／または高圧環境下で実行されることが要され、そのこともプロセスコストを増加させる一因となっている。また、金属層を堆積させる際、その環境は高温であるために金属蒸気が製造設備中に拡散し易くなるが、これにより電子機器の性能が低下し、ひいては設備が損壊するおそれもある。
【０００５】
よって金属導電パターン形成に起因して生じていた問題を解決するため、金属導電パターンを形成するものとして所謂スクリーン印刷が新たに提出されるに至った。スクリーン印刷は、フォトリソグラフィに比べて工程がシンプルであり、かつ、プロセス環境がより低温である。しかしながら、スクリーン印刷によって形成されるパターン化金属層は基板への付着性に劣るため、剥離が生じ易く、歩留まりを低下させるという問題がある。
【０００６】
スクリーン印刷と比べた場合に、インクジェット印刷による導電線または電極パターンの作製は、そのコンピュータ制御および高度オートメーションというメリットにより、製造コストを低減させることができる。非特許文献１には、インクジェット印刷プロセスにより金属導電パターンを形成する方法が提示されており、それは、低温下で分解可能な分解性金属有機化合物（metallo-organic decomposition compounds, ＭＯＤ）を含むインク組成物を用い、導電パターン形成後に金属または金属酸化物に転化させるというものである。しかし、ＭＯＤ溶液の粘度はかなり低い（＜２ｃＰ）ため、このインク組成物で形成される金属導電層は非常に薄く、シート抵抗は極めて高いものとなる。よって抵抗を低減するためには、インクジェット印刷プロセスを繰り返し行って、形成される金属導電層の数を増やすことで全厚みを増加させる必要があるが、このようにすると、プロセスの時間が延長され、複雑度が増し、コストが高まり、しかも印刷プロセスを繰り返すことで形成される金属導電層にミスアライメントが生じて素子をショートさせてしまい易くなる。
【０００７】
上述より、集積回路および液晶ディスプレイのパフォーマンスを向上させ得るような、よりシンプルな金属導電パターン作製方法の開発が求められている。
【０００８】
【非特許文献１】Ｒ.Ｗ.ベストら、“Liquid ink-jet printing with MOD inks for hybrid microcircuits”、IEEE Transactions components Hybrids and Manufacturing Technology 、１９８７年、第１２巻、第４号、ｐ．５４５−５４９
【発明の開示】
【発明が解決しようとする課題】
【０００９】
上述に鑑みて、本発明の目的は、製造プロセスにおいて粘度の制御が可能な高導電性インク組成物およびその調製方法、ならびに金属導電パターンの作製方法を提供することにある。
【課題を解決するための手段】
【００１０】
本発明の１実施形態による粘度制御可能な高導電性インク組成物は、有機溶剤、ナノスケール金属粒子または分解性金属有機化合物、および熱分解性有機ポリマーを含む。このうち熱分解性有機ポリマーは、高導電性インク組成物の粘度を高めることができる。さらに該熱分解性有機ポリマーは後続の熱処理によって除去されるので、有機ポリマーの導電度に及ぼす影響が軽減される。したがって、本発明の高導電性インク組成物によれば、各種溶液加工プロセスに応じた調整、制御を行うことにより、所望の粘度の溶液を得ることができる。
【００１１】
また、本発明の１実施形態による金属導電パターンの作製方法は、基板の所定の領域上に高導電性インク組成物を形成する工程と、基板上の高導電性インク組成物を加熱形成することにより、熱分解性金属有機化合物および熱分解性有機ポリマーを分解して揮発性有機分子にする工程を含む。続いて、その揮発性有機分子を除去し、金属導電層を形成する。上記の基板上に高導電性インク組成物を形成する方法としては、スクリーン印刷、スピンコーティングおよびインクジェット印刷が挙げられる。
【発明の効果】
【００１２】
本発明に係る高導電性インク組成物は、有機溶剤、ナノスケール金属粒子または分解性金属有機化合物、および熱分解性有機ポリマーを含んでなり、このうちの熱分解性有機ポリマーが該高導電性インク組成物の粘度を高める。よって、該高導電性インク組成物により形成される膜は容易に拡散しなくなるため、充分な厚さの金属層を得ることができ、また、該熱分解性有機ポリマーの添加量が高まっても依然高い導電率は維持される。
【発明を実施するための最良の形態】
【００１３】
以下に記載するのは、本発明を実施するための最良の形態である。この記載は、本発明の一般的原理を説明することを目的としたもので、限定的に解釈されるべきではない。本発明を特定の実施形態に沿って説明していくが、添付の特許請求の範囲で定義される本発明の原理が、本明細書に記載された本発明の特定の実施形態以外にも適用され得ることは当然である。また、本発明の説明の中で、本発明の創作的側面を不明りょうとさせないようにするため、一部の詳細は省いているが、かかる省略された詳細は当業者の知識の範囲内の事項である。
【００１４】
本発明は高導電性インク組成物を提供するものである。本発明の代表的実施形態によれば、該高導電性インク組成物は、有機溶剤、ナノスケール金属粒子または分解性金属有機化合物、および熱分解性ポリマーを含み、ナノスケール金属粒子または分解性金属有機化合物および熱分解性ポリマーは有機溶剤中に均質に分散されている。本発明の主要な技術的特徴の１つとして、熱分解性有機ポリマーを利用することにより高導電性インク組成物の粘度を増加させることが挙げられる。これによれば形成された膜が容易に拡散しなくなり、加熱プロセスによって充分な厚さを持った金属層を得ることができるので、従来技術のように充分な厚さを得るべく同一の工程を何度も繰り返して多層構造を形成させる必要がなくなる。
【００１５】
１実施形態において、ナノスケール金属粒子は、直径が１〜８００ｎｍの金属粒子であって、例えば、Ａｕ、Ａｇ、Ｃｕ、Ｆｅ、Ａｌ、ＰｄまたはＮｉの金属粒子である。
【００１６】
１実施形態において、熱分解性金属有機（ＭＯＤ）化合物は、有機官能基と結合した金属化合物である。該有機官能基は加熱プロセス中に除去される、つまり、該有機官能基と金属の結合が切断される。該金属有機化合物としては、有機官能基を有するＡｕ、Ａｇ、Ｃｕ、Ｆｅ、Ａｌ、ＰｄまたはＮｉの金属有機化合物を挙げることができ、また、該有機官能基としては、カルボキシル基、チオール基、アミノ基、スルホニル基、リン酸塩基またはイソシアノ基を挙げることができる。
【００１７】
本発明における熱分解性有機ポリマーは、４５〜３００℃の温度下で小分子に熱分解される純有機ポリマーであり、下式（Ｉ）、（II）または（III）で表される化学構造を有することが好ましい。
【００１８】
【化１】
0004653716.tif 000002
【００１９】
【化２】
0004653716.tif 000003
【００２０】
【化３】
0004653716.tif 000004
【００２１】
式中、Ｒ1は、炭素原子を１〜８個有するアルキル基、または炭素原子を３〜８個有する芳香族基であり、Ｒ2およびＲ3はそれぞれ独立に、炭素原子を１〜８個有するアルキル基、炭素原子を１〜８個有するアルコキシド基、炭素原子を３〜８個有するシクロアルキル基、炭素原子を３〜８個有する芳香族基、またはアラルキル基である。Ｒ4、Ｒ5、Ｒ6およびＲ7はそれぞれ独立に、水素原子、フッ素原子、炭素原子を１〜８個有するアルキル基、または炭素原子を３〜８個有する芳香族基である。ｎは１よりも大きい整数を表す。
【００２２】
注目すべきなのは、本発明に係る高導電性インク組成物の粘度は、熱分解性有機ポリマーの分子量に比例するという点である。このため、分子量の違う熱分解性有機ポリマーをそれぞれ選んで用いることで、高導電性インク組成物の粘度が調整、制御可能となると同時に、形成される金属導電層の厚さも制御可能となる。よって熱分解性有機ポリマーの平均分子量は１０００〜３０００００ｇ／ｍｏｌｅの範囲とする。
【００２３】
一部実施形態において、ナノスケール金属粒子（または熱分解性金属有機化合物）と熱分解性有機ポリマーとの重量比は１：９〜９：１である。本発明の導電性インク組成物の粘度は２ｃＰよりも大きく、インクジェット印刷に対応させるためには４〜４０ｃＰであることが好ましい。
【００２４】
本発明においては、有機溶剤に特に制限はなく、ナノスケール金属粒子（または熱分解性金属有機化合物）と熱分解性有機ポリマーを分散させ得るような溶剤であれば使用可能である。例えば、該溶剤にキシレンまたはトルエンを用いることができる。
【００２５】
本発明に係る高導電性インク組成物は、熱分解性金属有機化合物および熱分解性有機ポリマーの熱分解を加速する触媒をさらに含む。該触媒は、例えばドデシルベンゼンスルホン酸などのプロトン酸とすることができる。また、本発明に係る高導電性インク組成物に添加剤を添加することもでき、該添加剤としては、例えばポリメタクリル酸メチルなどのポリマーまたは有機化合物が挙げられる。
【００２６】
本発明は金属導電パターンの作製方法も提供する。該方法は、基板の所定の領域上に高導電性インク組成物を形成する工程と、基板上の高導電性インク組成物を加熱形成することにより、熱分解性金属有機化合物および熱分解性有機ポリマーを揮発性有機分子に分解する工程を含む。続いて、真空引き（air-evacuate）して揮発性有機分子を除去し、金属導電層を形成する。高導電性インク組成物を用いた金属導電層形成の機序は以下のとおりである。
【００２７】
【化４】
0004653716.tif 000005
【００２８】
上記の基板上に高導電性インク組成物を形成する方法としては、スクリーン印刷、スピンコーティングおよびインクジェット印刷が挙げられる。
【００２９】
本発明がより明確に理解されるよう、以下に、実施例および比較例を挙げて熱分解性金属有機化合物、熱分解性ポリマー、高導電性インク組成物および金属導電層の作製を説明するが、本発明は実施例に限られることはない。
【実施例】
【００３０】
熱分解性金属有機化合物の調製
実施例１
メタノール５０ｍｌ中にデカン酸(Ｃ9Ｈ9ＣＯＯＨ)１０ｇを溶解してから、その溶液に水酸化ナトリウム溶液（２．４ｇのＮａＯＨを５０ｍｌの水に加えたもの）を徐々に加え、室温下で３０分間反応させて混合溶液を得た。続いて、その混合溶液に、硝酸銀（ＡｇＮＯ3）溶液（９．８ｇの硝酸銀を５０ｍｌの水に加えたもの）を徐々に加え、反応が完了してからろ過した。そして乾燥させて、熱分解性有機銀粒子（銀ネオデカノエート（silver  neodecanoate，ＳＮＤ））を白色の固体として得た。熱分解性有機銀粒子の合成プロセスを反応式として以下に示す。
ＮａＯＨ＋Ｃ9Ｈ19ＣＯＯＨ     →  Ｃ9Ｈ19ＣＯＯＮａ＋Ｈ2Ｏ
ＡｇＮＯ3＋Ｃ9Ｈ19ＣＯＯＮａ  →  Ｃ9Ｈ19ＣＯＯＡｇ＋ＮａＮＯ3
【００３１】
熱分解性ポリマーの調製
実施例２
Ｎ−ヘキシルアミノ８．８ｇ（１００ｍｍｏｌｅ）とエチレンカーボネート１０．１２ｇ（１００ｍｍｏｌｅ）を混合して溶液を作り、その溶液を７０℃に加熱した。５時間反応させたのち、その生成物を減圧蒸留（１２８〜１３０℃／０．０５ｍｍＨｇ）によって精製し、２−ヒドロキシエチルＮ−ヘキシル−カーバメート（化合物１）１５．１ｇ（収率：８０％）を無色油状液体として得た。次いで、２−ヒドロキシエチルＮ−へキシル−カーバメート（化合物１）４．７３ｇ（２５ｍｍｏｌｅ）、ベンズアルデヒドジメチルアセタール３．７９ｇ（２５ｍｍｏｌｅ）および触媒としてのｐ−トルエンスルホン酸０．０５ｇを混合し、その混合溶液を徐々に加熱して１６０℃にしてから、２時間反応させたのち、この間に生じたメタノールを除去した。続いて、その混合溶液を減圧蒸留（０．０１ｍｍＨｇ）し、２００℃に加熱した。その２時間後、熱分解性ポリマー（Ａ）（ポリ（Ｎ,Ｏ）アセタール、ＰＡ）５．５ｇ（収率：６５％）を、橙赤色の高粘度油状物質として得た。熱分解性ポリマー（Ａ）の合成プロセスを反応式として以下に示す。
【００３２】
【化５】
0004653716.tif 000006
【００３３】
本発明における熱分解性ポリマーとは、揮発性小分子化合物に分解されるポリマーのことである。上記の熱分解性ポリマー（Ａ）を例にすると、該熱分解性ポリマー（Ａ）は、以下に示す反応式のとおりに、５５℃以上に加熱されたときに揮発性小分子化合物に分解される。
【００３４】
【化６】
0004653716.tif 000007
【００３５】
導電性インク組成物の調製
比較例１
実施例１で得られた熱分解性有機銀粒子をキシレン中に溶解して高導電性インク組成物（ａ）を調製した。導電性インク組成物（ａ）の総重量に対する熱分解性有機銀粒子の重量百分率は２０ｗｔ％とした。続いて、該導電性インク組成物（ａ）の粘度と光安定性を測定した。その測定結果は下表１のとおりである。
【００３６】
比較例２
実施例１で得られた熱分解性有機銀粒子をキシレン中に溶解して高導電性インク組成物（ｂ）を調製した。導電性インク組成物（ｂ）の総重量に対する熱分解性有機銀粒子の重量百分率は４０ｗｔ％とした。続いて、該導電性インク組成物（ｂ）の粘度と光安定性を測定した。その測定結果は下表１のとおりである。
【００３７】
比較例３
実施例１で得られた熱分解性有機銀粒子をキシレン中に溶解してから、その溶液にさらにポリメチルメタクリレート（ＰＭＭＡ、重量平均分子量（Ｍｗ）：２３００ｇ／ｍｏｌ）を加えて導電性インク組成物（ｃ）を調製した。導電性インク組成物（ｃ）の総重量に対する熱分解性有機銀粒子の重量百分率は４０ｗｔ％、ポリメチルメタクリレートの重量百分率は１ｗｔ％とした。続いて、該導電性インク組成物（ｃ）の粘度と光安定性を測定した。その測定結果は下表１のとおりである。
【００３８】
比較例４
実施例１で得られた熱分解性有機銀粒子をキシレン中に溶解してから、その溶液にさらにポリメチルメタクリレート（ＰＭＭＡ、重量平均分子量（Ｍｗ）：２３００ｇ／ｍｏｌ）を加えて導電性インク組成物（ｄ）を調製した。導電性インク組成物（ｄ）の総重量に対する熱分解性有機銀粒子の重量百分率は３８ｗｔ％、ポリメチルメタクリレートの重量百分率は４ｗｔ％とした。続いて、該導電性インク組成物（ｄ）の粘度と光安定性を測定した。その測定結果は下表１のとおりである。
【００３９】
実施例３
実施例１で得られた熱分解性有機銀粒子をキシレン中に溶解してから、その溶液にさらに、実施例２で得られた熱分解性ポリマー（Ａ）（重量平均分子量（Ｍｗ）：２５００ｇ／ｍｏｌ）、および触媒としてのドデシルベンゼンスルホン酸（ＤＢＳＡ）を加えて高導電性インク組成物（ｅ）を調製した。高導電性インク組成物（ｅ）の総重量に対する熱分解性有機銀粒子の重量百分率は３８ｗｔ％、熱分解性ポリマー（Ａ）の重量百分率は４ｗｔ％、ドデシルベンゼンスルホン酸の重量百分率は０．２ｗｔ％とした。続いて、該高導電性インク組成物（ｅ）の粘度と光安定性を測定した。その測定結果は下表１のとおりである。
【００４０】
実施例４
実施例１で得られた熱分解性有機銀粒子をキシレン中に溶解してから、その溶液にさらに、実施例２で得られた熱分解性ポリマー（Ａ）（重量平均分子量（Ｍｗ）：２５００ｇ／ｍｏｌ）、および触媒としてのドデシルベンゼンスルホン酸（ＤＢＳＡ）を加えて高導電性インク組成物（ｆ）を調製した。高導電性インク組成物（ｆ）の総重量に対する熱分解性有機銀粒子の重量百分率は３７ｗｔ％、熱分解性ポリマー（Ａ）の重量百分率は７ｗｔ％、ドデシルベンゼンスルホン酸の重量百分率は０．４ｗｔ％とした。続いて、該高導電性インク組成物（ｅ）の粘度と光安定性を測定した。その測定結果は下表１のとおりである。
【００４１】
実施例５
実施例１で得られた熱分解性有機銀粒子をキシレン中に溶解してから、その溶液にさらに、実施例２で得られた熱分解性ポリマー（Ａ）（重量平均分子量（Ｍｗ）：２５００ｇ／ｍｏｌ）、ポリメチルメタクリレート（ＰＭＭＡ、重量平均分子量（Ｍｗ）：２３００ｇ／ｍｏｌ）、および触媒としてのドデシルベンゼンスルホン酸（ＤＢＳＡ）を加えて高導電性インク組成物（ｇ）を調製した。高導電性インク組成物（ｇ）の総重量に対する熱分解性有機銀粒子の重量百分率は３６ｗｔ％、熱分解性ポリマー（Ａ）の重量百分率は７ｗｔ％、ポリメチルメタクリレートの重量百分率は１ｗｔ％、ドデシルベンゼンスルホン酸の重量百分率は０．４ｗｔ％とした。続いて、該高導電性インク組成物（ｇ）の粘度と光安定性を測定した。その測定結果は下表１のとおりである。
【００４２】
【表１】
0004653716.tif 000008
【００４３】
金属導電層の作製
比較例５〜８
比較例１〜４で調製された導電性インク組成物（ａ）〜（ｄ）をスピンコーティングによりガラスシートまたはＰＩフィルム上に塗布し、薄膜を形成した。形成された薄膜を真空オーブン中に入れ、室温から１５０℃に昇温して加熱し、１時間真空引きしてから、２００℃に昇温し、真空下でその薄膜を２時間加熱して金属導電層（ａ）、（ｂ）、（ｃ）および（ｄ）をそれぞれ得た。続いて、これら金属導電層の導電率および付着性（３Ｍ社製テープによる碁盤目試験）を測定した。その結果を表２に示す。
【００４４】
実施例６〜８
実施例３〜５で調製された高導電性インク組成物（ｅ）〜（ｇ）をスピンコーティングによりガラスシートまたはＰＩフィルム上に塗布し、薄膜を形成した。形成された薄膜を真空オーブン中に入れ、室温から１５０℃まで昇温して加熱し、１時間真空引きしてから、温度を２００℃に昇温し、次いで真空下でその薄膜を２時間加熱して金属導電層（ｅ）、（ｆ）および（ｇ）をそれぞれ得た。続いて、これら金属導電層の導電率および付着性（３Ｍ社製テープによる碁盤目試験）を測定した。その結果を表２に示す。
【００４５】
【表２】
0004653716.tif 000009
【００４６】
表１および２からわかるように、本発明に係る高導電性インク組成物には熱分解性ポリマーが添加されており、その添加量が７ｗｔ％までに上がっても、金属導電層の導電率は１×１０4Ｓ／ｃｍと高かった。これとは対照的に、ＰＭＭＡなど通常よく用いられるポリマーが添加されたインク組成物は、その添加量が４ｗｔ％まで上がると、金属導電層の導電率は５×１０3Ｓ／ｃｍに下がっている。
【００４７】
また、本発明に係る高導電性インク組成物の粘度は、熱分解性有機ポリマーを用いて調整かつ制御が可能である。したがって、本発明に係る高導電性インク組成物を用いれば、各種の溶液加工プロセスに応じた調整、制御を行って、所望の粘度の溶液を得ることができる。
【００４８】
以上、好適な実施例を挙げて説明したが、本発明はこれらの実施例に限定されないと解すべきであり、つまり本発明は、当該業者であれば自明である各種変更および均等な構成を含むものである。叙上の実施例は、本発明の原理を説明するための最良の態様を提示すべく選択し記載したものである。すなわち、添付の特許請求の範囲は、かかる各種変更および類似な改良がすべて包括されるように、最も広い意味に解釈されるべきである。